FR 2604439 A1 19880401 FR 8613649 A 19860926 Solide catalytique utilisable pour la polymérisation stéréospécifique des alpha-oléfines, procédé pour le préparer et procédé pour polymériser des alpha-oléfines en sa présence La présente invention concerne un solide catalytique utili- sable pour la polymérisation stéréospécifique des alpha-oléfines, un procédé pour préparer ce solide et un procédé pour la polymé- risation des alpha-oléfines en présence de ce solide. Il est connu de polymériser stéréospécifiquement les alpha- oléfines telles que le propylène au moyen d'un système cataly- tique comprenant un constituant solide A base de trichlorure de titane et un activateur constitué d'un composé organométallique tel qu'un chlorure d'alkylaluminium. Dans le brevet BE-A-780758 (SOLVAY & Cie), on a décrit des complexes catalytiques solides superactifs à base de TiC13 de porosité interne élevée, permettant d'obtenir des polymères du propylène de très bonne stéréorégularité. Dans le brevet BE-A-803875 (SOLVAY & Cie), on a décrit un traitement de préactivation de ces complexes catalytiques solides superactifs qui permet de les stocker sous hexane pendant de longues périodes sans qu'ils perdent leurs qualités. Le préacti- vateur utilisé peut être choisi parmi les composés organoalumi- niques et, notamment, suivant la formule (I) qui précise leur nature, parmi les hydrocarbylhydrocarbyloxyhalogénures d'aluminium. En pratique, toutefois, il est fait usage de chlorure de diéthylaluminium, de sesquichlorure d'éthylaluminium, de dichlorure d'éthylaluminium et de triéthylaluminium. La stéréospécificité de ces complexes catalytiques n'est malheureusement pas suffisante dans toutes les conditions de polymérisation dans lesquelles on peut être amené à les utiliser, et notamment pas aux températures relativement élevées auxquelles on effectue fréquemment la polymérisation du propylène en phase gazeuse. En effet, lorsqu'on effectue la polymérisation à des -2- températures relativement basses, on observe une diminution importante de la productivité catalytique. On a tenté de remédier à cet inconvénient en effectuant la polymérisation du propylène en présence de systèmes catalytiques comprenant les complexes catalytiques solides superactifs mentionnés plus haut, modifiés par l'introduction, dans le milieu de polymérisation, d'un terconstituant qui est généralement un composé ilectrodonneur (base de Lewis). Un très grand nombre de composés électrodonneurs de natures diverses ont déjà été proposés à titre de terconstituants susceptibles d'augmenter la stériospécificiti de ces systèmes catalytiques (voir par exemple le brevet BE-A-822941 (ICI)). Parmi ce tris grand nombre de composés ilectrodonneurs utilisables à ce titre, on a proposé notamment certains composés phinoliques (demande de brevet EP-A-0036549 (BASF)) et certains composés hydroxyaromatiques (brevet US-A-4478989 (SHELL OIL)). L'amélioration de stéréo- spécificité obtenue grâce à l'introduction de pareils composés électrodonneurs dans le milieu de polymérisation n'est toutefois notable que lorsque la quantité de composé électrodonneur est relativement élevée (le poids de composé électrodonneur est généralement au moins égal au poids de complexe catalytique solide présent dans le milieu et souvent tris supérieur). On constate alors des effets secondaires néfastes tels une diminu- tion inacceptable de la productivité catalytique et l'apparition de colorations parasites dans le polymère recueilli sans parler des complications que peut entraîner l'obligation d'épurer le polymère en résidus de terconstituant. La présente invention vise à fournir un solide catalytique dont la stériospécificiti est très élevée sans qu'il soit nécessaire d'introduire un terconstituant dans le milieu de polymérisation. La présente invention concerne à cet effet des solides catalytiques à base de trichlorure de titane complexé, utili- sables pour la polymérisation stéréospicifique des alpha- oléfines, priactivés par mise en contact avec un préactivateur -3organoaluminique qui comprend le produit de la réaction d'un composé organoaluminique (a) et d'un composé (b) choisi parmi les composés hydroxyaromatiques dont le groupe hydroxyle est stéri- quement bloqué.' Les solides à base de trichlorure de titane complexé utilisés comme précurseurs pour préparer les solides catalytiques préactivés selon la présente invention peuvent être obtenus par n'importe quel procédé connu. On préfère généralement mettre en oeuvre des solides obtenus par des procédés impliquant une réduc- tion initiale du tétrachlorure de titane. Cette réduction peut être opérée à l'intervention d'hydrogène ou de métaux tels que le magnésium et de préférence l'aluminium. Les meilleurs résultats sont obtenus au départ de solides formés par réduction du tétra- chlorure de titane par un réducteur organométallique. Celui-ci peut être par exemple un réducteur organomagnésien. Toutefois, les meilleurs résultats sont obtenus avec des réducteurs organo- aluminiques (1). Les réducteurs organoaluminiques (1) utilisables de préférence sont les composés qui contiennent au moins un radical hydrocarboné fixé directement sur l'atome d'aluminium. Des exemples de composés de ce type sont les mono-, di- et trialkyl- aluminiums dont les radicaux alkyles contiennent de 1 à 12, et de préférence de 1 à 6 atomes de carbone, tels le triéthylaluminium, les isoprénylaluminiums, l'hydrure de diisobutylaluminium et l'éthoxydiéthylaluminium. Avec les composés de ce type, les meilleurs résultats sont obtenus avec les chlorures de dialkyl- aluminiums et, en particulier, avec le chlorure de diéthyl- aluminium. Pour obtenir les solides à base de trichlorure de titane complexé (appelés ci-après "précurseurs") utilisés pour préparer les solides catalytiques préactivés selon la présente invention, on soumet les solides réduits mentionnés ci-dessus à un traitement au moyen d'au moins un agent complexant qui est choisi en général parmi les composés organiques comprenant un ou plusieurs atomes ou groupements présentant une ou plusieurs -4 - paires d'électrons libres susceptibles d'assurer la coordination avec les atomes de titane ou d'aluminium présents dans les halo- génures de titane ou d'aluminium. De préférence, l'agent comple- xant est choisi dans la famille des éthers aliphatiques, et plus particulièrement parmi ceux dont les radicaux aliphatiques comprennent de 2 à 8 atomes de carbone, de préférence 4 à 6 atomes de carbone. Un exemple typique d'éther aliphatique donnant de très bons résultats est l'éther diisoamylique. Ces traitements au moyen d'agents complexants, propres à stabiliser ou à améliorer la productivité et/ou la stéréospécifi- cité des solides catalytiques sont bien connus et ont été amplement décrits dans la littérature. Ainsi, pour la préparation du précurseur, le traitement au moyen de l'agent complexant peut consister en un broyage du solide réduit en présence de l'agent complexant. Il peut consis- ter en un traitement thermique du solide réduit en présence de l'agent complexant. Il peut aussi consister en des lavages extractifs du solide réduit, en présence de solvants mixtes comprenant un composé hydrocarboné liquide et un solvant auxi- liaire polaire, par exemple un éther. On peut aussi effectuer la réduction du tétrachlorure de titane en présence de l'agent complexant avec le réducteur organoaluminique (1), par exemple en ajoutant au tétrachlorure de titane une solution hydrocarbonée du produit de la réaction de l'agent complexant avec ce réducteur, et soumettre ensuite le solide réduit ainsi obtenu à un traite- ment thermique en l'absence d'agent complexant ou en présence d'une nouvelle quantité d'agent complexant, identique ou diffé- rent du précédent. On peut aussi effectuer le traitement au moyen de l'agent complexant avec une quantité de ce dernier suffisante pour former une solution homogène de solide à base de trichlorure de titane et repricipiter par chauffage le solide ainsi dissous. Pour la préparation du précurseur, le traitement au moyen de l'agent complexant peut être combiné avec ou suivi d'un traite- ment d'activation. Ces traitements d'activation sont également bien connus et ont également été décrits dans la littérature. Ils sont effectués en général au moyen d'au moins un agent choisi parmi les composés halogénés inorganiques, les composés halogénés organiques, les composés interhalogénis et les halogènes. Parmi ces agents, on peut citer: - à titre de composés halogénis inorganiques, les halogénures de métaux et de non métaux, tels que les halogénures de titane et de silicium par exemple; - à titre de composés haloginés organiques, les hydrocarbures halogénis tels que les alkanes halogénés et les tétrahalo- génures de carbone par exemple; - à titre de composés interhalogénés, les chlorure et bromure d'iode par exemple; - à titre d'halogène, le chlore, le brome et l'iode. Des exemples d'agents convenant tris bien pour le traitement d'activation sont le tétrachlorure de titane, le tétrachlorure de silicium, l'iodobutane, le monochloréthane, l'hexachlorithane, le- chlorméthylbenzène, le tétrachlorure de carbone, le chlorure d'iode et l'iode. Les meilleurs résultats ont été obtenus avec le tétrachlorure de titane. La forme physique sous laquelle se trouvent les agents complexants et les agents utilisés pour l'éventuel traitement d'activation n'est pas critique pour la préparation du précur- seur. Ces agents peuvent être mis en oeuvre sous forme gazeuse, ou sous forme liquide, cette dernière étant la forme la plus usuelle sous laquelle ils se présentent dans les conditions habi- tuelles de température et de pression. On peut aussi effectuer le traitement au moyen de l'agent complexant et l'éventuel traite- ment d'activation en présence d'un diluant hydrocarboné inerte, généralement choisi parmi les hydrocarbures aliphatiques, cyclo- aliphatiques et aromatiques liquides, tels que les alkanes et isoalkanes liquides et le benzène. Des détails relatifs aux conditions opératoires des traite- ments de complexation et d'activation les plus courants peuvent être trouvés notamment dans le brevet BE-A-864708 (SUMITOMO CHEMICAL COMPANY LTD), dans le brevet US-A-4295991 (EXXON -6- RESEARCH AND ENGINEERING CO) et dans les documents cités dans ce dernier. A un moment quelconque de sa préparation, après l'étape de réduction ou de complexation, ou après l'éventuelle étape d'activation, mais de préférence après l'étape de réduction, le précurseur peut être soumis à un traitement visant à diminuer la friabilité de ses particules constitutives. Ce traitement, appelé "prépolymgrisation", consiste à mettre le solide en contact avec une alpha- monooléfine inférieure, telle que l'éthylène ou, mieux, le propylène, dans des conditions polymérisantes de manière à obtenir un solide contenant en général entre 5 et 500 % en poids environ d'alphamonooléfine "prgpolymgrisée". Cette "prépolymérisation" peut s'effectuer avantageusement au sein d'une suspension du solide dans le diluant hydrocarboné inerte tel que défini plus haut pendant une durée suffisante pour obtenir la quantité souhaitée d'alpha-monooléfine prépolymérisée sur le solide. Le précurseur obtenu selon cette variante est moins friable et permet d'obtenir des polymères de bonne morphologie même lorsqu'on polymérise à température relativement élevée. Pour sa transformation en solide catalytique préactivé, décrite plus loin, le précurseur peut être mis en oeuvre tel quel, c'est-à-dire sans le séparer du milieu dans lequel il a été préparé, ou, de préférence, après séparation et éventuel lavage par un diluant hydrocarboné inerte tel que défini plus haut. Une méthode de préparation préférée de solides à base de trichlorure de titane complexé utilisables comme précurseurs pour préparer les solides catalytiques préactivés selon la présente invention a été décrite dans le brevet BE-A-780758. Cette méthode comprend la réduction du tétrachlorure de titane au moyen d'un réducteur organoaluminique (1) qui, en l'occurrence, est de préférence un chlorure de dialkylaluminium dont les chaînes alkyles comprennent de 2 à 6 atomes de carbone, dans des condi- tions douces. Après un éventuel traitement thermique du solide réduit ainsi obtenu, on soumet ce dernier à un traitement au -7- moyen d'un agent complexant tel que défini plus haut. Enfin, on opère un traitement au moyen de tétrachlorure de titane et on sépare le solide à base de trichlorure de titane complexé ainsi formé que l'on lave éventuellement au moyen d'un diluant hydro- carboné inerte tel que défini plus haut, choisi de préférence parmi les hydrocarbures aliphatiques liquides comprenant de 3 à 12 atomes de carbone et qui est d'ailleurs le diluant qui peut être utilisé tout au long de la préparation dudit solide. La méthode de préparation préférée définie dans le para- graphe précédent conduit à des particules de solide à base de trichlorure de titane complexé qui sont également décrites dans le brevet BE-A-780758. Ces particules sont sphériques et ont en général un diamètre compris entre 5 et 100 microns et le plus souvent entre 10 et 50 microns. Elles sont constituées d'un agglomérat de microparticules également sphériques qui ont un diamètre compris entre 0,05 et 1 micron, le plus souvent entre 0,1 et 0,3 micron et qui sont extrêmement poreuses. Il en résulte que les particules présentent une surface spécifique supérieure à m2/g et se situant le plus souvent entre 100 et 250 m2/g et une porosité totale supérieure à 0,15 cm3/g et comprise la plupart du temps entre 0,20 et 0, 35 cm3/g. La porosité interne des microparticules constitue la contribution la plus importante à cette porosité totale des particules, comme l'atteste la valeur élevée du volume poreux correspondant aux pores de moins de 200 A de diamètre, qui est supérieur à 0,11 cm3/g et la plupart du temps compris entre 0,16 et 0,31 cm3/g. Les solides à base de trichlorure de titane complexé (précurseurs) obtenus selon la méthode de préparation décrite dans le brevet BE-A-780758 en choisissant les conditions opéra- toires préférées répondent à la formule: TiCl3.(AlR-C12)x.Cy o R" est un radical alkyle comprenant de 2 à 6 atomes de carbone, C est un agent complexant tel que défini plus haut, x est un nombre quelconque inférieur à 0,20 et y un nombre quelconque supérieur à 0,009 et en général inférieur à 0,20. -8- A titre de variante de cette méthode de préparation, on peut citer celle, mentionnée plus haut, consistant à "prépolymgriser" le solide réduit, après l'éventuel traitement thermique et avant le traitement au moyen de l'agent complexant, avec une alpha- monoolifine inférieure (propylène) dans des conditions polyméri- santes. Cette "prgpolymirisation" s'effectue au sein d'une suspension du solide réduit dans le diluant hydrocarboné inerte tel que défini plus haut, entre 20 et 80'C environ, pendant une durée comprise généralement entre 1 minute et 1 heure. Selon l'invention, le précurseur, préparé comme décrit ci-avant, est mis en contact avec un priactivateur organoalumi- nique qui comprend le produit de la réaction d'un composé organo- aluminique (a) et d'un composé (b) choisi parmi les composés hydroxyaromatiques dont le groupe hydroxyle est stgriquement bloqué. Le composé organoaluminique (a) est généralement choisi parmi les composés de formule: Al Rn X3-n dans laquelle R représente des radicaux hydrocarbonis identiques ou différents contenant de 1 à 18 atomes de carbone, choisis en particulier parmi les radicaux alkyle, aryle, arylalkyle, alkyl- aryle, cycloalkyle, alkoxy et aryloxy; X est un halogène; n est un nombre tel que 0 Dans la formule ci-dessus, R est de préférence un radical alkyle, linéaire ou branche, contenant de 2 à 8 atomes de carbone, X est de préférence le chlore et n est de préférence tel que 1 A titre d'exemples de composés (a), on peut citer: les trialkylaluminiums, tels que les trimithyl-, triéthyl-, tri-n- propyl-, tri-n-butyl-, tri-i-butyl-, tri-n-hexyl-, tri-i-hexyl-, tri-2méthylpentyl- et tri-n-octylaluminium; les monohalogénures de dialkylaluminium, tels que les monochlorures de diéthyl-, di-n-propyl- et di-i-butylaluminium, les monofluorures, mono- bromures et monoiodures d'éthylaluminium; les di- et sesqui- halogénures d'alkylaluminium, tels que les sesquichlorures de -9- méthyl- et d'éthylaluminium et les dichlorures d'éthyl- et d'iso- butylaluminium; les halogénures d'alkoxyaluminium, tels que les dichlorures de méthoxy- et d'isobutoxyaluminium; les alkoxy- alkylaluminiums, tels que le monoithoxydiéthylaluminium, le diithoxymonoéthylaluminium et le dihexanoxymono-n-hexylaluminium. De très bons résultats ont été obtenus avec les trialkyl- aluminiums et les chlorures de dialkylaluminium, en particulier avec le triéthylaluminium et le monochlorure de diéthylaluminium. Le composé (b) est choisi parmi les composés hydroxyaroma- tiques dont le groupe hydroxyle est stiriquement bloqué. Par composé hydroxyaromatique dont le groupe hydroxyle est stirique- ment bloqué, on entend désigner tous les composés hydroxyaroma- tiques qui comprennent un radical alkyle secondaire ou tertiaire dans les deux positions ortho par rapport au groupe hydroxyle. Le composé (b) est généralement choisi parmi les hydroxy- arylènes mono- ou polycycliques substitués comme indiqué ci-dessus, en particulier parmi les hydroxybenzènes, les hydroxy- naphtalènes, les hydroxyanthracènes et les hydroxyphénanthrènes ainsi substitués, et dont les noyaux aromatiques peuvent encore porter d'autres substituants. A titre d'exemples de composés (b), on peut citer: - les monophgnols monocycliques di-tert- et di-sec-alkylis dans les positions ortho par rapport au groupe hydroxyle, tels que le 2,6-di-tert-butylphénol, le 2,6-di-tert-butyl-4-mithyl- phénol, le 3,5-tert-butyl-4-hydroxy a hydroxybenzène, le 2,6-di-tert-décyl-4-méthoxy-phénol, le 2,6-di-tert-butyl-4- isopropylphénol, le 2,6-dicyclohexyl-4-méthylphénol, le 2,6-diisopropyl-4-mithoxyphénol et le 2,6-di-t-butyl-4-sec- butylphénol; - les monoesters de l'acide 3-(3',5'-di-tert-butyl-4-hydroxy- phényl)propionique, tels que les 3-(3',5'-di-tert-butyl-4- hydroxyphényl)propionates de méthyle, d'éthyle, de n-propyle, de n-butyle, de n-octyle, de n-dodicyle et de n-octadécyle; - les polyphinols di-tertalkylis dans les positions ortho par rapport aux groupes hydroxyles, tels que le - 10 - 2,2-bis(2,6-di-tert-butyl-hydroxy-phényl)propane, le bis(3,5- di-tert-butyl-4-hydroxybenzyl)méthane, le 4,4'-méthylène- bis(2,6-di-tert-butyl)phénol, le 2,2'-méthylène-bis(4-éthyl-6- tert-butyl)phénol, le 1,3,5-triméthyl-2,4,6-bis(3,5-di-tert- butyl-4-hydroxybenzyl)benzène et le tris(2,6-di-tert-hexyl- hydroxyphényl)benzène; - les polyesters de l'acide 3-(3',5'-di-tert-butyl-4-hydroxy- phényl)propionique, tels que le tétrakis[méthyline-3- (3',5'-di-tert-butyl-4'-hydroxyphényl)propionate]méthane; - les monophgnols polycycliques di-tert- et di-sec-alkylés dans les positions ortho par rapport au groupe hydroxyle, tels que le 1,3-di-tert-butyl-2-hydroxyanthracène, le 1,3-di-tert-hexyl- 2-hydroxyphénanthrène, le 2,8-di-tert-butyl-hydroxynaphtalène, le 1,3-di-tert-hexyl-2-hydroxynaphtalène et le 1,3-diisoamyl-2- hydroxynaphtalène. De très bons résultats ont été obtenus avec les monophénols monocycliques di-tert-alkylés, en particulier avec le 2,6-di- tert-butyl-4-méthylphénol et avec les monoesters de l'acide 3-(3',5'-di-tert-butyl-4-hydroxyphényl)propionique, en parti- culier avec le 3-(3',5'-di-tert-butyl-4-hydroxyphényl) propionate de noctadécyle, l'utilisation de ce dernier conférant une excellente stéréospécificité aux solides catalytiques préparés à son intervention. Les conditions générales dans lesquelles on met en contact le composé (a) avec le composé (b) ne sont pas critiques pour autant qu'elles induisent une réaction chimique entre ces composés. En général, on opère en phase liquide, par exemple en mélangeant le composé (b) et le composé (a) en l'absence de diluant liquide, le composé (a) étant souvent liquide dans des conditions normales de température et de pression. On peut aussi opérer en présence d'un diluant hydrocarboné inerte tel que défini plus haut. Le rapport molaire selon lequel le composé (a) et le composé (b) sont mis en présence peut varier dans une large mesure. En général, on met en oeuvre de 50 à 0,1 moles de composé (a) par - 11 - mole de composé (b); de préférence, la quantité de composé (a) mise en oeuvre est comprise entre 15 et 0,5 moles par mole de composé (b); de très bons résultats ont été enregistrés pour des rapports molaires du composé (a) au composé (b) compris entre 3 et 1 environ. Les composés (a) et (b) peuvent être mis en contact à des températures généralement comprises entre environ 0 et 90 C, de préférence à une température voisine de la température ambiante (25 C) et leur mélange maintenu pendant un temps, suffisant pour qu'ils puissent réagir chimiquement entre eux, généralement compris entre 5 minutes et 5 heures. Cette réaction s'accompagne le plus souvent d'un dégagement gazeux qui permet d'en apprécier l'avancement. La structure chimique exacte du produit de la réaction des composés (a) et (b) n'est pas connue avec certitude. Il est toutefois pratiquement certain que ce produit répond, au moins partiellement, à la formule empirique: Rp Al(OR')q X3_(p+q) dans laquelle: - R qui a la signification donnée ci-avant, représente le(les) même(s) radical(radicaux) hydrocarboné(s) que celui(ceux) contenu(s) dans le composé organoaluminique (a); - OR' représente le groupe aryloxy dérivé du composé (b); - X est un halogène; p est un nombre tel que O - la somme (p+q) étant telle que O Selon l'invention, on met le préactivateur organoaluminique, obtenu comme décrit ci-dessus, en contact avec le précurseur. Les conditions opératoires de la mise en contact du préacti- vateur avec le précurseur ne sont pas critiques pour autant qu'elles entraînent une fixation au moins partielle du préacti- vateur sur ledit précurseur. - 12 - A cette réserve près, cette mise en contact peut se faire par n'importe quel procédé connu. On peut par exemple effectuer cette mise en contact par broyage du précurseur imprégné par une phase liquide contenant le préactivateur. Le plus souvent, le priactivateur est mis en oeuvre sous la forme d'une solution, dans le diluant hydrocarboné inerte option- nellement utilisé pour sa préparation: (1) du produit de la réaction du composé (a) avec le composé (b) éventuellement accompagné (2) de l'excès de composé (a) ou de composé (b) mis en oeuvre et non réagi. Dans ce cas, on préfère introduire la solution de préactivateur contenant l'ingrédient (1) et l'éventuel ingrédient (2) dans une suspension du précurseur dans ce même diluant hydrocarbonS. Cette suspension est alors maintenue en général à une température comprise entre 0 C et la température d'ébullition normale du diluant hydrocarboné inerte dans lequel le préactivateur a été dissous, de préférence entre 20 et 40 C environ, pour une durée généralement comprise entre environ 5 et environ 120 minutes, de préférence entre 15 et 90 minutes. Les quantités respectives de précurseur et de priactivateur mises en oeuvre sont telles que le rapport molaire entre la quantité initiale totale de composé (a) utilisé et la quantité de TiC13 présent dans le précurseur est généralement compris entre 10-3 et 10, de préférence entre 10-2 et 1. De très bons résultats ont été obtenus lorsque le rapport molaire défini ci-dessus est compris entre 0,05 et 0,5. A la fin de cette étape de priactivation, le solide cataly- tique ainsi préactivé est séparé du milieu de préactivation et lavé pour éliminer les résidus de pr6activateur non fixé, de préférence au moyen d'un diluant hydrocarboné inerte de même nature que ceux optionnellement utilisés pour préparer le précur- seur et la solution de préactivateur. Le solide catalytique préactivé, séparé et lavé, peut être ensuite éventuellement séché. Il peut par exemple être séché jusqu'à ce que sa teneur en diluant hydrocarboné liquide - 13 - résiduaire soit inférieure à 1 % en poids, de préférence inférieure à 0,5 Z en poids par rapport au poids du trichlorure de titane qu'il contient, selon les conditions opératoires décrites dans le brevet BE-A-846911 (SOLVAY & Cie). Le solide catalytique préactivi ainsi obtenu comprend toujours une certaine quantité de préactivateur fixée sur le solide et que l'on ne peut dissocier de ce dernier par des méthodes de séparation purement physiques. Cette quantité de priactivateur est comprise en général entre 5 et 500 g par kg de TiC13 présent dans le solide, de préférence entre 50 et 300 g/kg. Dès lors, le solide catalytique priactivé suivant l'invention contient moins de TiCl3 par unité de poids que le solide utilisé comme précurseur pour le préparer. Quoique le solide catalytique préactivé contienne en général au moins 50 % en poids de TiC13 par rapport au poids total, il en contient rarement plus de 80 % environ. La morphologie externe des particules de solide catalytique priactivé selon l'invention ne se distingue pas de celle des particules de précurseur utilisé pour les préparer. C'est ainsi que, lorsqu'elles sont préparées au départ de particules sphériques constituées d'un agglomérat de microparticules sphériques poreuses, elles ont sensiblement la même structure, les mêmes dimensions et les mêmes formes que les particules de départ. Toutefois, les particules de solide catalytique préactivé sont moins poreuses, c'està-dire qu'elles ne se caractérisent plus par la surface spécifique élevée associée au volume poreux élevé caractérisant les particules de précurseur. Après avoir été lavés et éventuellement séchés, les solides catalytiques préactivés selon l'invention peuvent être immédiate- ment remis en contact avec un diluant hydrocarboni inerte tel que ceux qui ont été définis plus haut et qui sont aussi utilisables comme diluants dans 'la polymérisation en suspension. Les solides catalytiques priactivés selon l'invention peuvent aussi être soumis à un traitement de "prépolymérisation" tel que décrit plus haut en rapport avec le précurseur. Ils peuvent être stockas sous - 14 - hexane ou sous forme sèche, de préférence à froid, pendant des périodes longues sans perdre leurs qualités. Pour la polymérisation, le solide catalytique préactivé selon l'invention est utilisé conjointement avec un activateur choisi parmi les composés organométalliques de métaux des groupes Ia, IIa, IIb et IIIb du Tableau Périodique et de préférence parmi les composés de formule: A1 R" ' m Y3-m o - R"''' est un radical hydrocarboné contenant de 1 à 18 atomes de carbone et de préférence de 1 à 12 atomes de carbone choisi parmi les radicaux alkyle, aryle, arylalkyle, alkyl- aryle et cycloalkyle; les meilleurs résultats sont obtenus lorsque RT'' est choisi parmi les radicaux alkyle contenant de 2 à 6 atomes de carbone; - Y est un halogène choisi parmi le fluor, le chlore, le brome et l'iode; les meilleurs résultats sont obtenus lorsque Y est le chlore; - m est un nombre quelconque tel que 0 rence tel que 1,5 obtenus lorsque m est égal à 2. Le chlorure de diéthylaluminium (DEAC) assure une activité et une stéréospécificité maximales du système catalytique. Les systèmes catalytiques ainsi définis s'appliquent à la polymérisation des oléfines à insaturation terminale dont la molécule contient de 2 à 18 et de préférence de 2 à 6 atomes de carbone telles que l'éthylène, le propylène, le butène-1, le pentne-l, les méthylbutine-1, l'hexène-1, les 3- et 4-méthyl- pentènes-l et le vinylcyclohexine. Ils sont particulièrement intéressants pour la polymérisation stéréospécifique du propy- lène, du butène-l et du 4-méthylpentène-1 en polymères cris- tallins, fortement isotactiques. Ils s'appliquent également à la copolymérisation de ces alpha-oléfines entre elles ainsi qu'avec des dioléfines comprenant de 4 à 18 atomes de carbone. De préférence, les dioléfines sont des dioléfines aliphatiques non conjuguées telles que l'hexadiène-1,4, des dioléfines - 15 - monocycliques non conjuguées telles que le 4-vinylcyclohexène, des dioléfines alicycliques ayant un pont endocyclique telles que le dicyclopentadiène, le méthylène- et l'éthylènenorbornène et des dioléfines aliphatiques conjuguées telles que le butadiène ou l'isoprène. Ils s'appliquent encore à la fabrication de copolymères appelés à blocs qui sont constitués à partir d'alpha-olifines et de diolifines. Ces copolymères à blocs consistent en des succes- sions de segments de chaîne à longueurs variables; chaque segmnent consiste en un homopolymère d'une alpha-olifine ou en un copoly- mère statistique comprenant une alpha-oléfine et au moins un comonomère choisi parmi les alpha-oléfines et les dioléfines. Les alpha-olifines et les dioléfines sont choisies parmi celles mentionnées ci-dessus. Les solides catalytiques priactivis selon l'invention conviennent particulièrement bien pour la fabrication d'homopoly- mères du propylène et de copolymères contenant au total au moins % en poids de propylène et de préférence 75 % en poids de propylène. La polymérisation peut être effectuée selon n'importe quel procédé connu: en solution ou en suspension dans un solvant ou un diluant hydrocarboné inerte, tel que ceux définis en rapport avec la préparation du solide catalytique et qui est de préfé- rence choisi parmi le butane, le pentane, l'hexane, l'heptane, le cyclohexane, le méthylcyclohexane ou leurs mélanges. On peut également opérer la polymérisation dans le monomère ou un des monomères maintenu à l'état liquide ou encore en phase gazeuse. L'utilisation des solides catalytiques préactivés selon l'inven- tion est tris avantageuse pour la polymérisation en phase gazeuse. Dans la mesure, en effet, o l'apparition de sous- produits amorphes et collants est particulièrement nuisible dans ce type de polymérisation, dont la technologie n'en permet pas l'élimination, l'utilisation de systèmes catalytiques tris stéréospécifiques y est spécialement intéressante. La température de polymérisation est choisie généralement - 16 - * entre 20 et 200 C et de préférence entre 50 et 90 C, les meilleurs résultats étant obtenus entre 65 et 85 C. La pression est choisie généralement entre la pression atmosphérique et 50 atmosphères et de préférence entre 10 et 30 atmosphères. Cette pression est bien entendu fonction de la température utilisée. La polymérisation peut être effectuée en continu ou en discontinu. La préparation des copolymères dits à blocs peut se faire également selon des procédés connus. On préfère utiliser un procédé en deux étapes consistant à polymériser une alpha- oléfine, généralement le propylène, selon la méthode décrite précédemment pour l'homopolymérisation. Ensuite, on polymérise l'autre alpha-oléfine et/ou diolfine, généralement l'éthylène, en présence de la chaîne homopolymère encore active. Cette seconde polymérisation peut se faire après avoir enlevé complète- ment ou partiellement le monomère n'ayant pas réagi au cours de la première étape. Le composé organométallique et le solide catalytique prgactivî peuvent être ajoutés séparément au milieu de polymiri- sation. On peut également les mettre en contact, à une tempéra- ture comprise entre - 40 et 80 C, pendant une durée qui est dépendante de cette température et qui peut aller de une heure à plusieurs jours, avant de les introduire dans le réacteur de polymérisation. La quantit6 totale de composé organométallique mise en oeuvre n'est pas critique; elle est en général supérieure à 0,1 mmole par litre de diluant, de monomère liquide, ou de volume de réacteur, de préférence supérieure à 1 mmole par litre. La quantité de solide catalytique préactivi mise en oeuvre est déterminée en fonction de sa teneur en TiC13. Elle est choisie en général de manière que la concentration du milieu de polymérisation soit supérieure à 0,01 mmole de TiC13 par litre de diluant, de monomère liquide ou de volume de réacteur et de préférence supérieure à 0,2 mmole par litre. Le rapport des quantités de composé organométallique et de - 17 - solide catalytique préactivi n'est pas critique non plus. On le choisit généralement de manière que le rapport molaire composé organométallique/TiCl3 présent dans le solide soit compris entre 0,5 et 20 et de préférence entre 1 et 15. Les meilleurs résultats sont obtenus lorsque le rapport molaire est compris entre 2 et 12. Le poids moléculaire des polymères fabriqués selon le procédé de l'invention peut être réglé par l'addition au milieu de polymérisation d'un ou plusieurs agents de réglage du poids moléculaire comme l'hydrogène, le diéthylzinc, les alcools, les éthers et les haloginures d'alkyle. La stiriospécificité des solides catalytiques prgactivés selon l'invention est plus élevée que celle des complexes cataly- tiques décrits dans le brevet BE-A-780758, lorsqu'ils sont préparés à partir de ces derniers. Il n'est donc plus nécessaire, lorsqu'on les utilise, d'ajouter au milieu de polymérisation un terconstituant conventionnellement connu pour améliorer cette stiriospécificité, tel qu'un éther ou un ester, par exemple. Il va évidemment de soi que pareille addition d'un terconstituant au milieu de polymérisation contenant un solide catalytique préac- tivé selon l'invention ne sort nullement du cadre de cette dernière; pareille addition ne conduit toutefois tout au plus qu'à une amélioration de stéréospécificiti qui reste marginale. Lors de l'homopolymérisation du propylène en présence des solides catalytiques priactivis selon l'invention, la proportion de polypropylène amorphe, évaluée en mesurant le poids de poly- propylène soluble dans l'heptane bouillant par rapport au poly- propylène solide fabriqué au cours de la polymérisation est presque toujours inférieure à 3 Z. Les exemples suivants servent à illustrer l'invention. Dans ces exemples, les symboles utilisés ont la significa- tion suivante: I.I - indice d'isotacticité du polymère, apprécié par la fraction de ce dernier, exprimée en Z par rapport à la quantité totale de polymère solide recueilli, qui est insoluble dans l'heptane bouillant. - 18 - G module de rigidité en torsion du polymère, mesuré à 100 C et pour un angle de torsion de 60 d'arc, la température du moule étant fixée à 70 C et la durée de conditionnement à minutes (normes BS 2782 - part I - method 150A; ISO 458/1, méthode B; DIN 53447 et ASTM D 1043). Ce module est exprimé en daN/cm2. MFI - indice de fluidité en fondu mesuré sous une charge de 2,16 kg à 230 C et exprimé en g/10 min. (norme ASTM D 1238). PSA - poids spécifique apparent de la fraction de polymère insoluble, mesuré par tassement et exprimé en g/l. " activité catalytique exprimée conventionnellement en grammes de polymère insoluble dans le milieu de polymérisa- tion, obtenus par heure et par gramme de TiC13 contenu dans le solide catalytique préactivé. Exemple 1 A - Préparation du précurseur (solide à base de trichlorure de titane complexé) Dans un réacteur de 800 ml équipé d'un agitateur à 2 pales tournant à 400 tours/min., on introduit sous atmosphère d'azote ml d'hexane sec et 60 ml de TiC14 pur. Cette solution hexane- TiC14 est refroidie à 0 ( 1) C. Endéans 4 h on y additionne une solution constituée de 190 ml d'hexane et de 70 ml de chlorure de diéthylaluminium (DEAC) en maintenant la température de 0 ( 1) C dans le réacteur. Après addition de la solution DEAC-hexane, le milieu de réaction constitué par une suspension de fines particules est maintenu sous agitation à 1 ( 1) C pendant 15 min., puis est porté en 1 h à 25 C et maintenu 1 h à cette température et ensuite porté en 1 h environ à 65 C. Le milieu est maintenu sous agitation pendant 2 h à 65 C. La phase liquide est alors séparée du solide et le produit solide est lavé 7 fois au moyen de 200 ml d'hexane sec, avec remise en suspension du solide lors de chaque lavage. Le solide réduit ainsi obtenu est mis en suspension dans - 19 - 456 ml de diluant (hexane) et on y ajoute 86 ml d'éther di-isoamylique (EDIA). La suspension est agitée pendant 1 h à C. Ensuite, le solide ainsi traité est sépar; de la phase liquide. Ce dernier solide est remis en suspension dans 210 ml d'hexane et on y ajoute 52 ml de TiCl4; la suspension est maintenue sous agitation (150 tours/min.) à 70 C pendant 2 h. La phase liquide est ensuite éliminée par filtration et le solide à base de trichlorure de titane complexé est lavé 14 fois avec 270 ml d'hexane. B - Priactivation Dans un réacteur de 800 ml équipé d'un agitateur à pales tournant à 150 tours/min., on introduit 70 g du solide à base de trichlorure de titane complexé (contenant environ 820 g de TiC13/kg) suspendu dans 280 ml d'hexane. On introduit lentement (30 minutes) dans ce réacteur 120 ml d'une solution dans l'hexane d'un préactivateur (appelé ci-après préactivateur A) préalable- ment préparé en mélangeant, par litre d'hexane, 80 g de DEAC (composé (a)) et 176,2 g de 3-(3',5'-di-tert-butyl-4-hydroxy- phényl)propionate de n-octadécyle commercialisé sous la dénomina- tion Irganox 1076 par CIBA-GEIGY (composé (b)). Le rapport molaire entre les composés (a) et (b) mis en oeuvre pour préparer le préactivateur est donc de 2, et le rapport molaire entre le préactivateur A et le solide à base de trichlorure de titane complexé (exprimé en mole de composé (a) initialement mis en oeuvre par mole de TiC13 présent dans le solide) vaut 0,2. La solution de préactivateur n'est introduite dans le réacteur que 15 minutes après le terme du dégagement gazeux observé au cours du mélange du composé (a) et du composé (b). La suspension ainsi additionnée du préactivateur A est maintenue pendant 1 heure à 30 C sous agitation. Après décantation, le solide catalytique préactivi résultant est lavé 5 fois au moyen de 100 ml d'hexane sec, avec remise en suspension du solide lors de chaque lavage, puis séché par balayage d'azote en lit fluidisé pendant 2 heures à 70 C. - 20 - Le solide catalytique priactivi ainsi obtenu contient, par kg, 641 g de TiC13, 12 g d'aluminium, 31 g d'EDIA et une quantité, estimée à 250 g environ, de prgactivateur A. C - Polymérisation du propylène en suspension dans le monomère liquide en présence du solide catalytique préactivé Dans un autoclave de 5 1, préalablement séché et maintenu sous atmosphère d'azote sec, on introduit, sous balayage d'azote: - 400 mg de DEAC (sous forme d'une solution dans l'hexane à 200 g/l) commercialisé par la firme SCHERING (le rapport atomique Cl/Al est ajusté à 1,02 par addition de dichlorure d'éthylaluminium); - 100 mg de solide catalytique préactivé (le rapport molaire entre le DEAC et le TiC13 présent dans le solide vaut ainsi environ 8,4); - de l'hydrogène sous pression partielle de 1 bar; - 3 1 de propylène liquide. On maintient le réacteur à 65"C sous agitation pendant 3 heures. Ensuite, on dégaze le propylène excédentaire et on récu- père le polypropylène (PP) formé, soit 643 g de polypropylène sec. L'activité a du solide catalytique priactivé est 3340; la productivité s'élève à 6430 g de polypropyline/g de solide cata- lytique proactivé. Ce polypropylène présente les caractéristiques suivantes: I.I - 98,1 Z G - 678 daN/cm2 MFI - 3,16 g/10 min. PSA - 510 g/l. Exemples lR à 5R Ces exemples sont donnés à titre de comparaison. Exemple lR On prépare un solide à base de trichlorure de titane complexé comme décrit à l'exemple 1, partie A, sans le préactiver comme indiqué à la partie B de cet exemple. - 21 - Ce solide, séché comme indiqué à l'exemple 1, contient 811 g de TiC13, 2,8 g d'aluminium et 61 g d'EDIA. On effectue un essai de polymérisation en présence du solide non préactivi ainsi obtenu, dans des conditions strictement comparables à celles définies à l'exemple 1, partie C. On récupère, à l'issue de cet essai, 785 g de PP sec. L'activité a est donc 3230 et la productivité s'élève à 7850 g de PP/g de solide. Ce polypropylène présente les caractéristiques suivantes: I.I = 94,9 % G = 572 daN/cm2 MFI - 7,3 g/10 min. PSA = 490 g/l. Les différences significatives des fractions insolubles dans l'heptane bouillant et des modules G respectifs des polymères obtenus dans des conditions comparables selon les exemples 1 et 1R attestent la stéréospicificité supérieure du système catalyti- que comprenant le solide catalytique priactivé de l'exemple 1. Exemple 2R Un solide à base de trichlorure de titane complexé préparé comme décrit à l'exemple 1, partie A est préactivi par une solu- tion ne contenant que le composé (b). On observe une dissolution partielle du solide qui, par ailleurs, se présente sous forme de grains très fins. L'essai de polymérisation, effectué comme indiqué à l'exemple 1, partie C, est reproduit avec une quantité de catalyseur telle qu'elle contient environ 70 mg de TiCl3. On obtient 535 g de PP, ce qui correspond à une activité a de 2550 seulement. Ce PP se présente sous la forme de grains fins et son PSA n'est que de 100 g/l, ce qui exclut de pouvoir le mettre en oeuvre. Exemple 3R On reproduit l'exemple 1, parties A et B à la seule exception que la suspension de solide à base de trichlorure de titane complexé est additionnée, successivement, d'abord d'une solution dans l'hexane du composé (a), et, 15 minutes après la - 22 - fin de l'addition de la solution du composé (a), d'une solution dans l'hexane du composé (b). Les valeurs des rapports molaires entre les composés (a) et (b), séparément additionnes, et entre le composé (a) et la quantité de TiCl3 présente dans le solide sont respectivement 2 et 0,2. Le solide catalytique recueilli contient 757 g/kg de TiCl3. L'essai de polymérisation, effectué comme indiqué à l'exemple 1, partie C, ne permet de recueillir, avec une activité a de 3090, qu'un polypropylène se présentant sous la forme de blocs non manipulables. Exemple 4R On reproduit l'exemple 3R, mais en inversant l'ordre d'introduction des solutions de composés (a) et (b). On observe le même phénomène qu'à l'exemple 2R, c'est-à-dire une dissolution partielle du solide. L'essai de polymérisation, effectué comme décrit à l'exemple 1, partie C, ne permet de recueillir, avec une activité a de 3450, qu'un polypropylène qui se présente sous la forme de très fins grains, dont le PSA n'est que de 200 g/l, ce qui exclut de pouvoir le mettre en oeuvre. Exemple 5R Le solide à base de trichlorure de titane complexé préparé comme décrit à l'exemple 1R (c'est-à-dire non préactivé) est mis en oeuvre dans un essai de polymérisation réalisé comme décrit à l'exemple 1, partie C, à cette exception que l'on introduit dans le milieu de polymérisation, outre le DEAC, le solide, l'hydro- gène et le propylène, le produit Irganox 1076 en quantité telle que le rapport molaire entre ce produit et le TiCl3 prisent dans le solide soit d'environ 0,2. On obtient, avec une activité a de 3286, un PP caractérisé par les propriétés ci-après: I.I - 95,2 Z G - 575 daN/cm2 MFI - 5,2 g/10 min. PSA - 505 g/l. - 23 - Exemple 2 On prépare un solide catalytique préactivé comme indiqué à l'exemple 1, parties A et B, sauf que l'on remplace le produit Irganox 1076 par du 2,6-di-tert-butyl-4-méthyl-phénol commercia- lis& sous la dénomination Ionol CP par SHELL. Le solide catalytique préactivi ainsi obtenu contient par kg, 632 g de TiC13, 14 g d'aluminium, 30 g d'EDIA et une quantité de priactivateur estimée à 170 g environ. Il est utilisé pour effectuer un essai de polymérisation dans les conditions de l'exemple 1, partie C. Cet essai permet de recueillir, avec une activité a de 3230, un polypropylène présentant les caractéristiques suivantes: I.I = 95,9 % G = 653 daN/cm2 MFI = 9 g/10 min. PSA = 500 g/l. Exemple 3 Un solide catalytique priactivi préparé comme indiqué à l'exemple 1, parties A et B, est utilisé dans un essai de polymé- risation du propylène en suspension dans l'hexane dans les condi- tions opératoires décrites ci-après. Dans un autoclave de 5 litres en acier inoxydable et purgé plusieurs fois à l'aide d'azote, on introduit 1 litre d'hexane sec et épuré. On introduit ensuite successivement 400 mg de DEAC (sous la forme d'une solution dans l'hexane à 200 g/l) et une quantité de solide catalytique équivalant à environ 51 mg de TiC13. Le rapport molaire DEAC/TiCl3 est alors d'environ 10. L'autoclave est chauffé à 65"C et est remis à pression atmosphérique par un dégazage lent. Ensuite, on y réalise une pression absolue d'hydrogène de 0,3 bar; puis on introduit dans l'autoclave du propylène jusqu'à atteindre une pression totale à la température considérée de 11,9 bars. Cette pression est maintenue constante pendant la polymérisation par l'introduction de propylène gazeux. Après 3 h, on arrête la polymérisation par dégazage du propylène. - 24 - Le contenu de l'autoclave est versé sur un filtre Bûchner, rincé trois fois par 0,5 1 d'hexane et séché sous pression réduite à 60 C. On recueille 251 g de PP insoluble dans l'hexane. Dans l'hexane de polymérisation et de lavage, on trouve 0,75 g de polymère soluble, ce qui correspond à 0,3 %. L'activité a est de 1643. La productivité s'élève à 3157 g de PP/g de solide cataly- tique proactive. Le PP insoluble dans l'hexane présente les propriétés suivantes: I.I = 98,2 Z G - 654 daN/cm2 MFI - 2,9 g/10 min. PSA = 503 g/l. Exemple 6R Cet exemple est donné à titre de comparaison. On effectue, en présence d'un solide catalytique préparé comme indiqué à l'exemple 3, mais en omettant l'étape de priacti- vation, et qui contient 735 g/kg de TiC13, un essai de polyméri- sation dans les mêmes conditions qu'à l'exemple 3. On obtient, avec une activité a de 1719, un PP, dont 1 % est soluble dans l'hexane de polymérisation et de lavage et dont la partie insoluble présente les caractéristiques suivantes: I.I = 95,7 % G - 591 daN/cm2 MFI - 9,5 g/10 min. PSA = 479 g/l. Exemple 4 On prépare un solide catalytique préactivi selon les conditions générales exposées à l'exemple 1, parties A et B. Toutefois, après le traitement de la suspension de solide réduit sous agitation pendant 2 heures à 65 C, cette suspension est refroidie à environ 55 C; on introduit alors, dans le ciel gazeux du réacteur, du propylène sous une pression de 2 bars. Cette introduction est poursuivie pendant le temps suffisant (environ 45 minutes) pour obtenir, par kg de solide, 100 g de propylène - 25 - polymérisé. La suspension du solide ainsi "prépolymérisé" est ensuite refroidie à 40 C et la préparation est ensuite poursuivie comme indiqué à l'exemple 1, partie A. Le solide catalytique préactivé finalement obtenu contient par kg 611 g de TiC13, 9 g d'aluminium, 14 g d'EDIA et une quantité, estimée à 143 g environ, de préactivateur A. Ce solide catalytique préactivé est mis en oeuvre dans un essai de polymérisation du propylène comprenant une première étape effectuée dans le monomère liquide et une seconde étape effectuée en phase gazeuse dans les conditions opératoires détaillées ci-après. Dans l'autoclave de 5 1 utilisé selon les exemples 1 et 3, on introduit sous courant d'azote: - 800 mg de DEAC - une quantité de solide catalytique équivalant à 100 mg de TiC13. Le rapport molaire DEAC/TiC13 est alors d'environ 10. On réalise dans l'autoclave une pression absolue d'hydrogène de 0,2 bar. Puis, on introduit sous agitation 2 1 de propylène liquide et on chauffe l'autoclave à 60 C. On polymérise 30 min. à cette température. On dégaze l'autoclave ensuite à une pression de 15 bars en le chauffant en même temps à 70 C. On y réalise ensuite une pression absolue d'hydrogène de 1 bar, puis on introduit du propylène dans l'autoclave jusqu'à atteindre une pression totale à la température considérée de 28 bars. Après 3 heures, on arrête la polymérisation par dégazage du propylène et on récupère le PF formé, soit 1150 g de PP sec. L'activité a du solide catalytique préactivé est donc 3286 et la productivité s'élève à 7027 g de PP/g de solide catalytique préactivé. Ce PP présente les caractéristiques suivantes: I.I - 97,9 Z G - 698 daN/cm2 MFI = 3 g/10 min. PSA - 520 g/l. - 26 - Exemple 7R Cet exemple est donné à titre de comparaison. On prépare un solide catalytique priactivé selon les indica- tions de l'exemple 4, mais en omettant l'étape de préactivation. Ce solide contient, par kg, 718 g de TiC13, 3,8 g d'aluminium et 84 g d'EDIA. Utilisé dans un essai de polymérisation effectué selon les conditions exposées à l'exemple 4, il permet d'obtenir, avec une activité a de 3168, un PP caractérisé par les propriétés suivantes: I.I = 96,4 % G - 620 daN/cm2 MFI - 3 g/10 min. PSA - 516 g/l. Exemples 5 à 7 On prépare des solides catalytiques priactivés selon les conditions mentionnées à l'exemple 4, sauf que l'on modifie le rapport molaire entre les composés (a) et (b) mis en oeuvre pour préparer le préactivateur A (voir exemple 1, partie B) (exemples et 6) ainsi que le rapport molaire entre le préactivateur A et le solide à base de trichlorure de titane complexé (exprimé en mole de composé (a) initialement mis en oeuvre par mole de TiC13 présent dans le solide) (voir exemple 1, idem) (exemple 7). Ces solides catalytiques priactivis sont utilisés dans des essais de polymérisation du propylène en suspension dans l'hexane selon les conditions générales mentionnées à l'exemple 3. Les conditions opératoires particulières des préparations des solides catalytiques et les résultats des essais de polyméri- sation sont rassemblées dans le tableau I ci-après. - 27 - Tableau I Exemple 5 6 7 Préparation des solides catalytiques préactivés composé (a) (mole/mole) 50 10 10 composé (b) composé (a) (mole/mole) 1 i 0,2 TiC13 contenu dans le solide Teneur du solide catalytique 724 672 709 prgactivé en TiC13 (g/kg) Résultats de polymérisation Activité a 2160 2160 2130 (g PP/g TiC13 x h) PP soluble dans l'hexane de 1,1 0,8 1,1 polymérisation (en % de PP total) I.I (Z) 97,3 98,2 97,4 G (daN/cm2) 678 688 689 MFI (g/10 min.) 7,1 5,0 7,7 PSA (g/l) 502 502 504 - 28 - Exemples 8 et 9 On prépare des solides catalytiques préactivis selon les conditions mentionnées à l'exemple 1, parties A et B sauf que l'on utilise, comme composés (a), respectivement, du triéthyl- aluminium (TEAL) (exemple 8); du dichlorure d'éthylaluminium (EADC) (exemple 9). Ces solides catalytiques priactivis sont utilisés dans des essais de polymérisation du propylène, en suspension dans le monomère liquide, dans les conditions générales mentionnées à l'exemple 1, partie C. Les particularités des solides catalytiques préactivés utilisés et les résultats de ces essais de polymérisation sont rassemblés dans le tableau II ci-après. - 29 - Tableau II I Exemple 8 9 Nature du composé (a) utilisé pour préparer TEAL EADC le solide catalytique préactivé Teneur du solide catalytique préactivé en 648 -713 TiC13 (g/kg) Activité a (g PP/g TiCl3 x h) 3136 2875 Propriétés du PP I.I (%) 98,0 97,7 G (daN/cm2) 645 667 MFI (g/10 min.) 3,4 3,7 PSA (g/) 504 490 PSA (g/l)50 9 - 30 - R E V E N D I C A T I 0 N S 1 - Solide catalytique à base de trichlorure de titane complexe, utilisable pour la polymérisation stgrgospgcifique des alpha-olifines, qui a été priactivi par mise en contact avec un préactivateur organoaluminique, caractérisé en ce que ledit préactivateur comprend le produit de la réaction d'un composé (a) choisi parmi les composés organoaluminiques et d'un composé (b) choisi parmi les composés hydroxyaromatiques dont le groupe hydroxyle est stiriquement bloqué. 2 - Solide suivant la revendication 1, caractérisé en ce que le composé (a) est choisi parmi les composés de formule: A1 Rn X3-n dans laquelle: R représente des radicaux hydrocarbonés identiques ou différents contenant de 1 à 18 atomes de carbone, - X est un halogène, - n est un nombre tel que 0 3 - Solide suivant les revendications 1 et 2, caracté- risé en ce que le composé (a) est choisi parmi les trialkyl- aluminiums et les haloginures de dialkylaluminium. 4 - Solide suivant la revendication 1, caractérisé en ce que le composé (b) est choisi parmi les hydroxyarylènes mono- ou polycycliques comprenant un radical alkyle secondaire ou tertiaire dans les deux positions ortho par rapport au groupe hydroxyle. - Solide suivant les revendications 1 et 4, caracté- risé en ce que le composé (b) est choisi parmi les monophinols monocycliques di-tert-alkylis et les monoesters de l'acide 3-(3',5'-ditert-butyl-4-hydroxyphényl)propionique. 6 - Solide suivant les revendications 1 à 5, caractérisé en ce que le préactivateur est préparé en mettant en présence le composé (a) et le compose (b) selon un rapport molaire compris entre 50 et 0,1 moles de composé (a) par mole de composé (b). - 31 - 7 - Solide suivant les revendications 1 à 6, caractérisé en ce que le produit de la réaction du composé (a) avec le composé (b) répond à la formule empirique: Rp Al(OR')q X3_(p+q) dans laquelle: - R représente le(les) même(s) radical(radicaux) hydrocarboné(s) que celui(ceux) contenu(s) dans le composé (a); - OR' représente le groupe aryloxy dérivé du composé (b); - X est l'halogène éventuellement contenu dans le composé (a); - p est un nombre tel que O - la somme (p+q) est telle que O 8 - Solide suivant les revendications 1 à 7, caractérisé en ce que la mise en contact avec le préactivateur se fait par introduction du préactivateur dans une suspension du solide à préactiver dans un diluant hydrocarboni inerte. 9 - Solide suivant les revendications 1 à 8, caractérisé en ce que le préactivateur est mis en contact avec le solide à préactiver selon un rapport molaire entre la quantité initiale totale de composé (a) mise en oeuvre et la quantité de TiC13 contenue dans le solide compris entre 10-2 et 1 mole/mole. - Solide suivant les revendications 1 à 9, caracté- risé en ce qu'il est séparé du milieu de prgactivation et lavé par un diluant hydrocarboni inerte avant d'être utilisé en poly- mérisation. 11 - Solide suivant les revendications 1 à 10, caracté- risé en ce qu'il a été préactivé par mise en contact du préacti- vateur avec un précurseur solide répondant à la formule: TiC13.(AlR"C12)x. Cy o R" est un radical alkyle comprenant de 2 à 6 atomes de carbone, C est un agent complexant choisi parmi les éthers aliphatiques dont les radicaux aliphatiques comprennent de 2 à 8 atomes de carbone, x est un nombre quelconque inférieur à 0,20 et y est un nombre quelconque supérieur à 0,009. - 32 - 12 - Solide suivant la revendication 11, caractérisé en ce que le précurseur solide se présente sous la forme de particules sphériques de diamètre compris entre 5 et 100 microns, constituées d'un agglomérat de microparticules également sphériques qui ont un diamètre compris entre 0, 05 et 1 micron et dont la porosité est telle que la surface spécifique du précur- seur solide est compris entre 100 et 250 m2/g et que sa porosité interne totale est comprise entre 0,15 et 0,35 cm3/g. 13 - Procédé pour la préparation d'un solide catalytique à base de trichlorure de titane complexé utilisable pour la poly- mérisation stériospécifique des alpha-oléfines, priactivé par mise en contact d'un précurseur solide à base de trichlorure de titane complexé avec un priactivateur organoaluminique, caracté- risé en ce que ledit préactivateur comprend le produit de la réaction d'un composé (a) choisi parmi les composés organoalumi- niques et d'un composé (b) choisi parmi les composés hydroxy- aromatiques dont le groupe hydroxyle est st&riquement bloqué. 14 - Procédé suivant la revendication 13, caractérisé en ce que le composé (a) est choisi parmi les composés de formule: A1 Rn X3-n dans laquelle: R représente des radicaux hydrocarbonis identiques ou différents contenant de 1 à 18 atomes de carbone, - X est un halogène, - n est un nombre tel que 0 - Procédé suivant la revendication 13, caractérisé en ce que le composé (b) est choisi parmi les hydroxyarylènes mono- ou polycycliques comprenant un radical alkyle secondaire ou tertiaire dans les deux positions ortho par rapport au groupe hydroxyle. 16 - Procédé suivant les revendications 13 à 15, carac- térisé en ce que le priactivateur est préparé en mettant en présence le composé (a) et le composé (b) selon un rapport molaire compris entre 50 et 0,1 moles de composé (a) par mole de composé (b). - 33 - 17 - Procédé suivant les revendications 13 à 16, carac- térisé en ce que le préactivateur est mis en contact avec le précurseur solide selon un rapport molaire entre la quantité initiale totale de composé (a) mise en oeuvre et la quantité de TiCl3 contenue dans le précurseur compris entre 10-2 et 1 mole/mole. 18 - Procédé suivant les revendications 13 à 17, carac- térisé en ce que la mise en contact du précurseur solide avec le priactivateur se fait par introduction du priactivateur dans une suspension du précurseur dans un diluant hydrocarboné inerte. 19 - Procédé suivant les revendications 13 à 18, carac- térisé en ce que le précurseur solide et le priactivateur sont maintenus en contact à une température comprise entre 20 et 40 C pour une durée comprise entre 15 et 90 minutes. 20 - Procédé suivant les revendications 13 à 19, carac- térisé en ce que le solide catalytique préactivg est séparé du milieu de préactivation et lavé par un diluant hydrocarbong inerte avant d'être utilisé en polymérisation. 21 - Proc6dé pour la polymérisation des alpha-oléfines en présence d'un système catalytique comprenant un composé organométallique de métaux des groupes Ia, IIa, IIb et IIIb du Tableau Périodique et un solide catalytique à base de trichlorure de titane complexé qui a été préactivi par mise en contact avec un préactivateur organoaluminique, caractérisé en ce que ledit préactivateur comprend le produit de la réaction d'un composé (a) choisi parmi les composés organoaluminiques et d'un composé (b) choisi parmi les composés hydroxyaromatiques dont le groupe hydroxyle est stériquement bloqué. 22 - Procédé suivant la revendication 21, appliqué à la polymérisation stiréospécifique du propylène. 23 - Procédé suivant la revendication 21, appliqué à la polymérisation stiréospicifique du propylène en suspension dans un diluant hydrocarboni inerte. - 34 - 24 - Procédé suivant la revendication 21, appliqué à la polymérisation stiriospicifique du propylène dans le monomère à l'état liquide. - Procédé suivant la revendication 21, appliqué à la polymérisation stiréospécifique du propylène en phase gazeuse.